УСТРОЙСТВО ДЛЯ ОДНООСНОГО ПРЕССОВАНИЯ И НАГРЕВА

1. Устройство для одноосного прессования и нагрева, предназначенное для производства керамических материалов и содержащее нагреватель (4), пресс-форму (5) и штамп (3), причем пресс-форма (5) размещается внутри нагревателя (4), и пресс-форма (5) принимает штамп (3) через по меньшей мере одно отверстие, причем штамп (3) приводится в действие под давлением в пресс-форме (5), отличающееся тем, что отношение длины нагревателя (4) к длине пресс-формы (5) составляет от ≥1,5 до ≤4, и тем, что материалом пресс-формы (5) является графит или сплав на основе молибдена с закалкой на твердый раствор и упрочнением частиц, который содержит карбид титана и карбид циркония.
2. Устройство по п.1, в котором материал пресс-формы (5) и/или штампа (3) обладает теплопроводностью от ≥50 Вт/(м·К) до ≤150 Вт/(м·К).
3. Устройство по пп.1 и 2, в котором материал пресс-формы (5) и/или штампа (3) обладает прочностью на сжатие от ≥50 МПа до ≤300 МПа.
4. Устройство по п.1, в котором внутренний диаметр пресс-формы (5) составляет по меньшей мере ≥10 мм.
5. Устройство по п.1, в котором размещение нагревателя (4) и пресс-формы (5) и/или штампа (3) является по существу осесимметричным относительно вертикальной оси симметрии.
6. Устройство по п.1, в котором размещение нагревателя (4) и пресс-формы (5) и/или штампа (3) является по существу зеркально симметричным относительно горизонтальной оси симметрии.
7. Способ производства керамики с использованием устройства по пп.1-6, который содержит операции:
а) помещение в пресс-форму (5) твердого графита;
b) помещение молибденовой фольги (8) на твердый графит (7) после операции (а);
с) помещение керамического порошка (9) на молибденовую фольгу (8) после операции b);
d) при желании, помещение дополнительных чередующихся слоев молибденовой фольги (8) и керамического порошка на керамический порошок (9) после операции с);
е) альтернативно, при желании, помещение чередующихся слоев молибденовой фольги (8), керамического порошка (9) и твердого графита (7) на керамический порошок (9) после операции с);
f) выполнение от второго до последнего слоя полученного пакета в виде слоев молибденовой фольги (8);
g) выполнение последнего слоя полученного пакета в виде слоя твердого графита (7);
h) покрытие последнего слоя твердым графитом (7);
-8
-3
i) создание внутри устройства прессования разрежения от ≥1·10 бар до ≤1·10 бар;
j) нагрев до температуры от ≥1000°С до ≤1400°С;
k) применение давления от ≥100 МПа до ≤220 МПа; и
2
2
при этом керамический порошок содержит GdOS с добавкой элемента, выбранного из группы, которая содержит Eu, Tb, Yb, Dy, Sm, Ho, Ce и/или Pr.
8. Способ по п.7, в котором по меньшей мере одну поверхность, контактирующую с керамическим порошком по меньшей мере частично покрывают нитридом бора.
9. Керамический материал, который производят способом по пп.7 и 8.